(57)【要約】【課題】  ウェルド部の強度が大きくて破損が生じにくい安価な軸受用保持器を提供すること。【解決手段】  高融点の高分子材料であるポリアミド６６に対して低融点の高分子材料であるポリアミド６を１０乃至２０重量％配合した成形材料を用いて、軸受用保持器１を射出成形により製造する。【選択図】  図１
2005061468.tif 000002
【特許請求の範囲】
【請求項１】
高融点の高分子材料に低融点の高分子材料を配合してなることを特徴とする軸受用保持器。
【請求項２】
請求項１に記載の軸受用保持器において、
上記高融点の高分子材料は、ポリアミド６６であると共に、上記低融点の高分子材料は、ポリアミド６であり、
かつ、上記ポリアミド６は、上記ポリアミド６６の１０乃至２０重量％であることを特徴とする軸受用保持器。
【請求項３】
請求項１に記載の軸受用保持器において、
上記高融点の高分子材料は、ポリアミド４６であると共に、上記低融点の高分子材料は、ポリアミド６６またはポリアミド６であり、
かつ、上記ポリアミド６６または上記ポリアミド６は、上記ポリアミド４６の１０乃至２０重量％であることを特徴とする軸受用保持器。
【請求項４】
請求項１に記載の軸受用保持器において、
上記高融点の高分子材料は、ポリエーテルエーテルケトンであると共に、上記低融点の高分子材料は、ポリフェニレンサルファイドであり、
かつ、上記ポリフェニレンサルファイドは、上記ポリエーテルエーテルケトンの１０乃至２０重量％であることを特徴とする軸受用保持器。
【発明の詳細な説明】
【技術分野】
【０００１】
本発明は、軸受用保持器に関する。
【背景技術】
【０００２】
従来、プラスチック製の軸受用保持器は、一般的に、加熱流動化された熱可塑性樹脂を、１乃至数箇所の注入口（ゲート）を介して軸受用保持器の金型に注入して、冷却固化する射出成形により製造されている。
【０００３】
しかしながら、上記従来の軸受用保持器では、金型に注入されて冷却固化しつつある異なる樹脂の流れの先端同士が会合する箇所であるウェルド部の強度が小さくなって、このウェルド部近傍で軸受用保持器の破損が発生するという問題がある。
【０００４】
上記ウェルド部の強度低下の問題が緩和された軸受用保持器としては、特開平１１−１０８０６３号公報（特許文献１）に記載されたものがある。
【０００５】
この軸受用保持器は、樹脂を流し込む軸受用保持器の金型におけるポケットに対応する部分の内径側または外径側に流路を設け、この流路を通じて加熱流動化した樹脂を、ゲートからポケットを境にしたゲートの反対側まで円滑に注入して、ウェルド部の発生箇所を低減している。そして、射出成形後に、上記流路に対応するポケットの内径部または外径部を削り落として、ポケット部を径方向に貫通させて、軸受用保持器を形成している。
【０００６】
しかしながら、特許文献１の軸受用保持器では、ポケットの内径部または外径部を削り落とさなければならないため、軸受用保持器を製造するときの工数が多大になって、軸受用保持器が高価になるという問題がある。
【０００７】
また、上記軸受用保持器においても、ウェルド部の発生箇所では、強度が低下するという問題がある。
【特許文献１】特開平１１−１０８０６３号公報
【発明の開示】
【発明が解決しようとする課題】
【０００８】
そこで、本発明の課題は、ウェルド部の強度が大きくて破損が生じにくい安価な軸受用保持器を提供することにある。
【課題を解決するための手段】
【０００９】
上記課題を解決するため、この発明の軸受用保持器は、高融点の高分子材料に低融点の高分子材料を配合してなることを特徴としている。
【００１０】
一般的に、軸受用保持器を、単一の高分子材料から構成すると、上記ウェルド部の問題が発生する反面、所定の性能に設計し易いという利点がある。一方、軸受用保持器を、複数の高分子材料の混合によって構成すると、異なる高分子材料同士の間に界面が発生して、この界面で応力が働いて、軸受用保持器の強度が低下するものと考えられており、異なる高分子材料を混合して軸受用保持器を構成できないと考えられていた。しかしながら、本発明者は、軸受用保持器を、高融点の高分子材料と低融点の高分子材料との混合によって構成すると、異なる高分子材料同士の間に界面が発生せず、かつ、ウェルド部の強度も格段に大きくできることを発見した。
【００１１】
これは、高融点の高分子材料に低融点の高分子材料を配合すると、低融点の高分子材料の樹脂のおかげで、流れの先端同士の会合部であるウェルド部の冷却固化が遅延して、樹脂の異なる流れの混合が促進されて、ウェルド部での樹脂層の界面の発生が抑制されるためだと考えられる。
【００１２】
上記発明の軸受用保持器によれば、高融点の高分子材料に低融点の高分子材料を配合しているので、流れの先端同士の会合部であるウェルド部の冷却固化を遅延されることができて、異なる樹脂の流れの混合を促進できて、ウェルド部での樹脂層の界面の発生を抑制できる。したがって、ウェルド部の強度を大きくすることができて、軸受用保持器の強度を大きくすることができる。
【００１３】
また、一実施形態の軸受用保持器は、上記高融点の高分子材料が、ポリアミド６６であると共に、上記低融点の高分子材料は、ポリアミド６であり、かつ、上記ポリアミド６が、上記ポリアミド６６の１０乃至２０重量％であることを特徴としている。
【００１４】
上記高融点の高分子材料を、ポリアミド６６にすると共に、上記低融点の高分子材料を、ポリアミド６にし、かつ、上記ポリアミド６６に上記ポリアミド６を１０乃至２０重量％配合して軸受用保持器を形成すると、軸受用保持器を単一の高分子材料で構成した場合と比較して、引張強さ等の機械的物性保持率や、荷重撓み温度等の耐熱性保持率や、成形収縮率を同程度の値に維持しながら、ウェルド部の強度を格段に向上させることができることを実験により見出した。
【００１５】
上記実施形態の軸受用保持器によれば、上記高融点の高分子材料を、ポリアミド６６にすると共に、上記低融点の高分子材料を、ポリアミド６にし、かつ、上記ポリアミド６６に上記ポリアミド６を１０乃至２０重量％配合しているので、軸受用保持器を単一の高分子材料で構成した場合と比較して、引張強さ等の機械的物性保持率や、荷重撓み温度等の耐熱性保持率や、成形収縮率を、同程度の値に維持しながら、ウェルド部の強度を格段に向上させることができる。したがって、軸受用保持器に、破損が生じにくくすることができる。
【００１６】
上記ポリアミド６６に混合させる上記ポリアミド６の重量％を１０より小さい値に設定すると、ウェルド部の強度をあまり大きくすることができない一方、上記ポリアミド６６に混合させる上記ポリアミド６の重量％を２０より大きい値に設定すると、成形収縮率が所定の範囲外まで大きくなりすぎて、軸受用保持器の精度がばらつくことがわかった。
【００１７】
また、一実施形態の軸受用保持器は、上記高融点の高分子材料が、ポリアミド４６であると共に、上記低融点の高分子材料は、ポリアミド６６またはポリアミド６であり、かつ、上記ポリアミド６６または上記ポリアミド６が、上記ポリアミド４６の１０乃至２０重量％であることを特徴としている。
【００１８】
上記実施形態の軸受用保持器によれば、上記高融点の高分子材料を、ポリアミド４６にすると共に、上記低融点の高分子材料を、ポリアミド６６またはポリアミド６にし、かつ、上記ポリアミド４６に、１０乃至２０重量％のポリアミド６６またはポリアミド６を配合して軸受用保持器を形成したので、軸受用保持器を単一の高分子材料で構成した場合と比較して、引張強さ等の機械的物性保持率や、荷重撓み温度等の耐熱性保持率や、成形収縮率を、同程度の値に維持しながら、ウェルド部の強度を格段に向上させることができる。したがって、軸受用保持器に、破損が生じにくくすることができる。
【００１９】
また、一実施形態の軸受用保持器は、上記高融点の高分子材料が、ポリエーテルエーテルケトンであると共に、上記低融点の高分子材料は、ポリフェニレンサルファイドであり、かつ、上記ポリフェニレンサルファイドが、上記ポリエーテルエーテルケトンの１０乃至２０重量％であることを特徴としている。
【００２０】
上記実施形態の軸受用保持器によれば、上記高融点の高分子材料を、ポリエーテルエーテルケトン（以下、ＰＥＥＫという）にすると共に、低融点の高分子材料をポリフェニレンサルファイド（以下、ＰＰＳという）にし、かつ、上記ＰＥＥＫに、上記ＰＰＳを１０乃至２０重量％配合して軸受用保持器を成形したので、軸受用保持器を単一の高分子材料で構成した場合と比較して、引張強さ等の機械的物性保持率や、荷重撓み温度等の耐熱性保持率や、成形収縮率を、同程度の値に維持しながら、ウェルド部の強度を格段に向上させることができる。したがって、軸受用保持器に、破損が生じにくくすることができる。
【発明の効果】
【００２１】
この発明の軸受用保持器によれば、高融点の高分子材料に低融点の高分子材料を配合しているので、低融点の高分子材料を配合しない場合と比較して、流れの先端同士の会合部であるウェルド部の冷却固化を遅延されることができて、ウェルド部における樹脂の異なる流れの混合を促進できる。したがって、ウェルド部での樹脂層の界面の発生を抑制できるので、ウェルド部の強度を大きくすることができて、軸受用保持器の強度を大きくすることができる。
【発明を実施するための最良の形態】
【００２２】
以下、本発明を図示の実施の形態により詳細に説明する。
【００２３】
（第１実施形態）
図１は、この発明の第１実施形態の軸受用保持器１の斜視図である。
【００２４】
この軸受用保持器１は、所謂冠型保持器である。この軸受用保持器１は、ポリアミド６６に対してポリアミド６を１０乃至２０重量％配合して形成した熱可塑性樹脂に、ガラス繊維やアラミド繊維や炭素繊維などを添加して作成した成形材料を、加熱流動化して、この加熱流動化された成形材料を、射出ラム（図示せず）により８０℃から１００℃に温められた金型中にプランジャ、またはスクリュー（図示せず）で注入して、その後、成形材料を冷却固化して形成されている。
【００２５】
表１は、ガラス繊維の重量％を全体の２５重量％に固定すると共に、ポリアミド６６に対するポリアミド６の配合比率を様々な値に変化させて形成した成形材料を用いて射出成形された軸受用保持器における、ポリアミド６６に対するポリアミド６の配合比率（重量％）における、引張強さ、引張弾性率、荷重撓み温度、シャルピー衝撃強さ、成形収縮率および１０００ｈｒ耐油試験後ウェルド強さ変化を示す表である。また、表２は、ポリアミド６の配合比率が０であるポリアミド６６のみで成形された軸受用保持器を１００.０としたときの、上記引張強さ、引張弾性率、荷重撓み温度、シャルピー衝撃強さ、成形収縮率および１０００ｈｒ耐油試験後ウェルド強さ変化の比率を示す表である。尚、上記１０００ｈｒ耐油試験後ウェルド強さ変化は、（（１０００ｈｒ耐油試験後強さ）／（１０００ｈｒ耐油試験前強さ））×１００で定義されている。
[表１]
2005061468.tif 000003
[表２]
2005061468.tif 000004
表２に示すように、引張強さおよび引張弾性率については、ポリアミド６の配合比率の程度に因らず、ポリアミド６６のみで成形される従来の軸受用保持器に対して９０％以上の値となっており、ポリアミド６を配合するか否かに拘わらず機械的物性を保持することができる。
【００２６】
荷重撓み温度については、ポリアミド６の配合比率が４０％以下の値までなら、ポリアミド６６のみで成形される従来の軸受用保持器に対して９０％以上の値となり、耐熱性を保持できる一方、ポリアミド６の配合比率が４０％以上の値になると、従来の軸受用保持器の荷重撓み温度に対して９０％より小さい値になって、耐熱性の保持の信頼性が乏しくなる。
【００２７】
シャルピー衝撃強さについては、ポリアミド６を配合すれば、ポリアミド６の配合比率の程度に因らず、ポリアミド６６のみで成形される従来の軸受用保持器よりも大きな値になり、かつ、ポリアミド６の配合比率を増加させるにしたがって、値が増加する。このことから、ポリアミド６を配合すれば、従来の軸受用保持器よりも樹脂材のねばり強さを向上させることができ、配合比率を増加させればさせる程、ねばり強さを増大させることができる。
【００２８】
成形収縮率については、ポリアミド６の配合比率が２０％以下の値までなら、成形収縮率が従来の軸受用保持器の成形収縮率に対して７０％以上の値になり、射出成形時に樹脂を縮ませることによって、軸受用保持器の精度を保持できる。一方、ポリアミド６の配合比率が４０％以上の値に設定なると、成形収縮率が従来の軸受用保持器に対して７０％より小さい値になって、軸受用保持器の精度の保持の信頼性が乏しくなる。
【００２９】
最後に、本発明の眼目であるウェルド強さ強度の尺度となる１０００ｈｒ耐油試験後ウェルド強さ変化については、ポリアミド６の配合比率の程度に因らず、ポリアミド６の配合比率が０重量％の従来の軸受用保持器に対して大きな値になり、かつ、ポリアミド６の配合比率を増加させればさせる程、値を上昇させることができる。このことから、ポリアミド６を混合することにより、軸受用保持器における強度の最弱部であるウェルド部の強度を格段に強化できて、軸受用保持器の破損を防止できる。
【００３０】
図２は、表２の結果を示す図である。図２において、◆は、引張強さ比、■は、引張弾性比、△は、荷重撓み温度比、◇は、シャルピー衝撃強さ比、○は、成形収縮率比、●は、１０００ｈｒ耐油試験後ウェルド強さ比を示している。
【００３１】
図２からわかるように、ポリアミド６６に対するポリアミド６の配合度を上げると、引張強さ比、引張弾性比および荷重撓み温度比は、略横ばいの傾向を示し、成形収縮率比は、低下する傾向を示す。一方、シャルピー衝撃強さ比および１０００ｈｒ耐油試験後ウェルド強さ比は、増加する傾向を示す。
【００３２】
以上の結果を下記の表３に示す。
[表３]
2005061468.tif 000005
上記表３の結果より、ガラス繊維の重量％を全体の２５重量％に固定した場合においては、ポリアミド６６に対するポリアミド６の配合比率（ポリアミド６６に対するポリアミド６の重量％）を、１０重量％〜２０重量％に設定すると、機械的物性の保持、耐熱性の保持、精度の保持、樹脂材のねばり強さおよびウェルド部の強度に優れる軸受用保持器を製造することができる。
【００３３】
本発明者は、樹脂材料に混ぜるガラス繊維の重量％やアラミド繊維の重量％および炭素繊維の重量％を様々な値に変化させて、同様な実験を更に行った。この結果、ポリアミド６６に対するポリアミド６の配合比率（ポリアミド６６に対するポリアミド６の重量％）を、１０重量％〜２０重量％に設定すれば、樹脂材料に混ぜるガラス繊維の重量％やアラミド繊維の重量％や炭素繊維の重量％に拘わらず、機械的物性の保持、耐熱性の保持、精度の保持、樹脂材のねばり強さおよびウェルド部の強度に優れる軸受用保持器を製造することができることを発見した。
【００３４】
上記第１実施形態の軸受用保持器によれば、高融点のポリアミド６６に低融点のポリアミド６を配合しているので、流れの先端同士の会合部であるウェルド部の冷却固化を遅延されることができて、樹脂の異なる流れの混合を促進できて、ウェルド部での樹脂層の界面の発生を抑制できる。したがって、ウェルド部の強度を大きくすることができて、軸受用保持器の強度を大きくすることができる。このことから、ウェルド部が、図１に５で示す軸方向の肉厚が薄くて強度が最弱であるポケットの底部付近の箇所にきても、十分な強度を確保できるので、ウェルド部の発生箇所が、図１に１０で示す軸方向の肉厚が厚いポケットの側方部の箇所になるような調整を行う必要がなくて、十分な強度を有するこの発明の軸受用保持器を容易に製造することができる。
【００３５】
また、上記第１実施形態の軸受用保持器によれば、高融点の高分子材料を、ポリアミド６６にすると共に、低融点の高分子材料を、ポリアミド６にし、かつ、ポリアミド６はポリアミド６６の１０乃至２０重量％であるので、軸受用保持器をポリアミド６６のみで構成した従来の場合と比較して、ウェルド部の強度を格段に向上させることができる。
【００３６】
（第２および第３実施形態）
本発明者は、ポリアミド４６に対してポリアミド６６またはポリアミド６を様々な配合比で配合させて冠型の軸受用保持器を作成した場合と、ポリエーテルエーテルケトン（ＰＥＥＫ）に対してポリフェニレンサルファイド（ＰＰＳ）を様々な配合比で配合させて冠型の軸受用保持器を作成した場合についても、上記実験と同様な実験を行った。
【００３７】
この結果、ポリアミド４６に対するポリアミド６６またはポリアミド６の重量％が、１０重量％〜２０重量％に設定された第２実施形態の軸受用保持器と、ポリエーテルエーテルケトンに対するポリフェニレンサルファイドの重量％が、１０重量％〜２０重量％に設定された第３実施形態の軸受用保持器において、樹脂材料に混ぜるガラス繊維の重量％やアラミド繊維の重量％および炭素繊維の重量％に拘わらず、機械的物性の保持、耐熱性の保持、精度の保持、樹脂材のねばり強さおよびウェルド部の強度が優れることを発見した。
【００３８】
尚、第２および第３実施形態の軸受用保持器では、第１実施形態の軸受用保持器と共通の作用効果については説明を省略することにし、第１実施形態の軸受用保持器と異なる作用効果のみについて説明を行うことにする。
【００３９】
上記第２実施形態の軸受用保持器によれば、高融点の高分子材料を、ポリアミド４６にすると共に、低融点の高分子材料を、ポリアミド６６またはポリアミド６にし、かつ、ポリアミド６６またはポリアミド６は、ポリアミド４６の１０乃至２０重量％であるので、樹脂材料に混ぜるガラス繊維の重量％やアラミド繊維の重量％や炭素繊維の重量％に拘わらず、ポリアミド４６のみで軸受用保持器を構成した場合よりも、ウェルド部の強度を格段に向上させることができる。
【００４０】
また、上記第３実施形態の軸受用保持器によれば、高融点の高分子材料を、ポリエーテルエーテルケトンにすると共に、低融点の高分子材料を、ポリフェニレンサルファイドにし、かつ、ポリフェニレンサルファイドは、ポリエーテルエーテルケトンの１０乃至２０重量％であるので、樹脂材料に混ぜるガラス繊維の重量％やアラミド繊維の重量％や炭素繊維の重量％に拘わらず、ポリエーテルエーテルケトンのみで軸受用保持器を構成した場合よりも、ウェルド部の強度を格段に向上させることができる。
【００４１】
尚、上記第１、第２および第３実施形態の軸受用保持器では、高融点の高分子材料に低融点の高分子材料を配合した成形材料を用いて、冠型の軸受用保持器を射出成形したが、この発明の軸受用保持器では、高融点の高分子材料に低融点の高分子材料を配合した成形材料を用いて、二つの環状部の間を複数の柱部で連結して、隣接する柱部の間にポケットを形成した軸受用保持器を射出成形しても良いことは勿論である。
【図面の簡単な説明】
【００４２】
【図１】この発明の第１実施形態の軸受用保持器の斜視図である。
【図２】ポリアミド６６に対するポリアミド６の配合比率を様々な値に変化させて形成した成形材料を用いて射出成形された軸受用保持器における、ポリアミド６６に対するポリアミド６の配合比率における、引張強さ、引張弾性率、荷重撓み温度、シャルピー衝撃強さ、成形収縮率および１０００ｈｒ耐油試験後ウェルド強さ変化を示す図である。
【符号の説明】
【００４３】
１  軸受用保持器
５  ポケットの底部付近の箇所
１０  ポケットの側方部の箇所
【図１】
2005061468.tif 000006
【図２】
2005061468.tif 000007